(57)【特許請求の範囲】
【請求項１】
窒素雰囲気下で、アルミニウムと窒化ホウ素、窒化マグネシウム、又は窒化カルシウムからなる群から選ばれた少なくとも一種からなる窒化物を同一の容器内で加熱して前記アルミニウムを溶融し、前記窒化物、前記アルミニウム、及び前記雰囲気中の窒素を反応させることにより、窒化アルミニウムを含有する窒化アルミニウム含有物を生成する第１熱処理工程を具備する窒化アルミニウム含有物の製造方法。
【請求項２】
前記容器内において、前記窒化物上に前記アルミニウムが位置する状態で加熱を行う請求項１に記載の窒化アルミニウム含有物の製造方法。
【請求項３】
前記窒化物は粉末状である請求項１又は２に記載の窒化アルミニウム含有物の製造方法。
【請求項４】
前記第１熱処理工程における熱処理温度を、９００℃以上１４００℃以下にする請求項１〜３のいずれか一項に記載の窒化アルミニウム含有物の製造方法。
【請求項５】
前記第１熱処理工程において、前記窒素雰囲気を加圧雰囲気にする請求項１〜４のいずれか一項に記載の窒化アルミニウム含有物の製造方法。
【請求項６】
前記窒素雰囲気は５０気圧以下である請求項５に記載の窒化アルミニウム含有物の製造方法。
【請求項７】
前記窒化アルミニウム含有物は塊状である請求項１〜６のいずれか一項に記載の窒化アルミニウム含有物の製造方法。
【請求項８】
前記第１熱処理工程の後に、前記窒化アルミニウム含有物を冷却した後窒素雰囲気下で再び熱処理する第２熱処理工程を更に具備する請求項１〜７のいずれか一項に記載の窒化アルミニウム含有物の製造方法。
【請求項９】
前記第１熱処理工程の後において前記窒化アルミニウム含有物は窒化アルミニウム及びアルミニウムを含有し、
前記第２熱処理によって、前記窒化アルミニウム含有物の窒化アルミニウム含有率は増加し、かつアルミニウム含有率が低下する請求項８に記載の窒化アルミニウム含有物の製造方法。
【請求項１０】
前記第２熱処理工程において、前記窒素雰囲気を加圧雰囲気にする請求項８又は９に記載の窒化アルミニウム含有物の製造方法。
【請求項１１】
前記第２熱処理工程における前記窒素雰囲気は５０気圧以下である請求項１０に記載の窒化アルミニウム含有物の製造方法。
【請求項１２】
前記第２熱処理工程は、前記第１熱処理工程よりＡｌの窒化反応が進行しやすい条件で行われる請求項９〜１１のいずれか一項に記載の窒化アルミニウム含有物の製造方法。
【請求項１３】
前記第２熱処理工程における熱処理温度は、前記第１熱処理工程における熱処理温度以上である請求項９〜１１のいずれか一項に記載の窒化アルミニウム含有物の製造方法。
【請求項１４】
前記第１熱処理工程における熱処理温度は９００℃以上１２００℃以下であり、前記第２熱処理工程における熱処理温度は１１００℃以上１２００℃以下である請求項９〜１１のいずれか一項に記載の窒化アルミニウム含有物の製造方法。
【請求項１５】
前記第２熱処理工程を複数回繰り返す請求項８〜１４のいずれか一項に記載の窒化アルミニウム含有物の製造方法。
【請求項１６】
不活性ガス雰囲気下でアルミニウムと窒化物を同一の容器内で加熱して前記アルミニウムを溶融することにより、窒化アルミニウムとアルミニウムを含有する塊状の窒化アルミニウム含有物を生成する窒化アルミニウム含有物の製造方法。
【発明の詳細な説明】
【技術分野】
【０００１】
本発明は、窒化アルミニウム含有物の製造方法に関し、特に、塊状の窒化アルミニウム含有物または粉末状の窒化アルミニウムを製造する方法に関する。
【背景技術】
【０００２】
窒化アルミニウムは、熱伝導率が高く、熱膨張係数が低く、化学的にも安定である等、優れた性質を有する材料である。このため、近年、半導体デバイス等やエンジン部材等等、様々な分野へ応用されることが期待されている。【０００３】
従来、窒化アルミニウムを製造する方法としては、非常に高い気圧（例えば１００気圧）の窒素雰囲気中でアルミニウムを高温（例えば１６００°）に加熱する方法がある。この方法によれば、窒化アルミニウムの粉末を得ることができる。非特許文献１には、窒化アルミニウムの製造に関する研究が開示されている。
【非特許文献１】小橋眞、斎木健蔵ら、日本軽金属学会第１０４回講演概要集（２００３）２．
【発明の開示】
【発明が解決しようとする課題】
【０００４】
上記した方法では、窒化アルミニウムを得るためには、非常に高い気圧、かつ高温にする必要がある。従って、窒化アルミニウムの製造コストが高くなっていた。【０００５】
また、窒化アルミニウムの粉末しか得ることができない。このため、所望する形状の窒化アルミニウム含有物を得るためには、窒化アルミニウムの粉末にバインダーを添加して所望する形状にした後、焼成する必要があった。このため、塊状の窒化アルミニウム含有物の製造コストは更に高くなっていた。【０００６】
本発明は上記のような事情を考慮してなされたものであり、その目的は、製造コストが低い窒化アルミニウム含有物の製造方法を提供することにある。
【課題を解決するための手段】
【０００７】
本発明の窒化アルミニウム含有物の製造方法は、窒素雰囲気下で、アルミニウムと窒化物を同一の容器内で加熱して前記アルミニウムを溶融することにより、窒化アルミニウムを含有する窒化アルミニウム含有物を生成する第１熱処理工程を具備する。前記窒化アルミニウム含有物は塊状とすることができるが、粉末状にすることもできる。【０００８】
前記容器内において、前記窒化物上に前記アルミニウムが位置する状態で加熱を行うのが好ましい。また、前記窒化物は粉末状であるのが好ましい。前記窒化物は、例えば窒化ホウ素、窒化マグネシウム、又は窒化カルシウムからなる群から選ばれた少なくとも一種である。【０００９】
前記第１熱処理工程における熱処理温度は、９００℃以上１４００℃以下であるのが好ましい。また前記第１熱処理工程において、前記窒素ガス雰囲気を加圧雰囲気にするのが好ましい。この場合、前記窒素ガス雰囲気は５０気圧以下でよい。【００１０】
前記第１熱処理工程の後に、前記窒化アルミニウム含有物を冷却した後窒素ガス雰囲気下で再び熱処理する第２熱処理工程を更に具備するのが好ましい。前記第１熱処理工程の後において前記窒化アルミニウム含有物は窒化アルミニウム及びアルミニウムを含有しているが、前記第２熱処理によって、前記窒化アルミニウム含有物の窒化アルミニウム含有率は増加し、かつアルミニウム含有率が低下する。【００１１】
前記第２熱処理工程において、前記窒素ガス雰囲気を加圧雰囲気にするのが好ましい。この場合、前記窒素ガス雰囲気は５０気圧以下でよい。【００１２】
前記第２熱処理工程は、前記第１熱処理工程よりＡｌの窒化反応が進行しやすい条件で行われるのが好ましい。また、前記第２熱処理工程における熱処理温度は、前記第１熱処理工程における熱処理温度以上であるのが好ましい。また、前記第１熱処理工程における熱処理温度は９００℃以上１２００℃以下であり、前記第２熱処理工程における熱処理温度は１１００℃以上１２００℃以下であるのが好ましい。このようにすると、窒化アルミニウム含有物の特性を向上させることができる。【００１３】
また、前記第２熱処理工程を複数回繰り返すと、低温かつ低圧条件においても窒化アルミニウム含有率を高めることができる。【００１４】
本発明に係る他の窒化アルミニウム含有物の製造方法は、不活性ガス雰囲気下でアルミニウムと窒化物を同一の容器内で加熱して前記アルミニウムを溶融することにより、窒化アルミニウムとアルミニウムを含有する塊状の窒化アルミニウム含有物を生成するものである。
【発明の効果】
【００１５】
本発明の窒化アルミニウム含有組成物の製造方法によれば、非常に高い気圧にすることなく、かつ１６００℃もの高温にすることなく、窒化アルミニウム含有物を製造することができる。特に、製造の条件を調節することにより、塊状の窒化アルミニウム含有物を直接製造することができる。このため、製造コストが格段に低くなる。
【図面の簡単な説明】
【００１６】
【図１】本発明の実施形態に係る窒化アルミニウムの製造方法に用いる製造装置であるカーボン抵抗炉の構成図。
【図２】実施例１で得られたＸ線回折チャート。
【図３】実施例１で得られたエネルギー分散型Ｘ線分析チャート。
【図４】実施例２で得られた示差熱分析チャート。
【図５】実施例４において、雰囲気窒素ガス圧力と熱処理温度を種々に変えたときの窒化アルミニウム含有組成物の状態を示す図である。
【図６】実施例５において、雰囲気窒素ガス圧力と熱処理温度を種々に変えたときの窒化アルミニウム含有組成物の状態を示す図である。
【図７】実施例６で得られたＸ線回折チャートである。
【図８】実施例６で得られたＸ線回折チャートである。
【図９】実施例６で得られたＸ線回折チャートである。
【図１０】実施例６で得られたＸ線回折チャートである。
【図１１】第２熱処理における雰囲気窒素圧力と窒化アルミニウム含有物中のＡｌＮ体積率の関係を示すグラフ。
【図１２】実施例７で得られたＸ線回折チャートである。
【図１３】実施例８で調べた平均熱膨張量の結果を示す図である。
【図１４】実施例９で得られた熱膨張率を示す図である。
【図１５】実施例１０で得られた導電率を示す図である。
【図１６】実施例１１で得られたマイクロビッカース硬さを示すグラフ。
【図１７】実施例１２で得られた熱伝導率を示すグラフ。
【図１８】第２熱処理の回数と窒化アルミニウム含有率の関係を示すグラフ。
【図１９】アルミニウムを溶かした後の窒化アルミニウム含有物のＳＥＭ写真。
【符号の説明】
【００１７】
１０…反応チャンバー
１１…ガス導入口
１２…るつぼ（反応容器）
１３…グラファイトヒータ
１４…熱電対モニター線
２０…窒化ホウ素
２１…アルミニウム
【発明を実施するための最良の形態】
【００１８】
以下に、本発明の実施の形態に係る窒化アルミニウム含有組成物の製造方法について、図面を参照して説明する。【００１９】
（第１の実施形態）
図１は、第１の実施形態に係る窒化アルミニウム含有物の製造方法に用いられるカーボン抵抗炉の構成図である。このカーボン抵抗炉は、反応チャンバー１０を有している。反応チャンバー１０には排気口（図示せず）及びガス導入口１１が設けられている。反応チャンバー１０内には、ルツボ１２を加熱するためのグラファイトヒータ１３が設けられている。ルツボ１２には熱電対が取り付けられているため、モニター線１４を通じてルツボ１２の温度を反応チャンバー１０の外部でモニターすることができる。【００２０】
次に、上記のカーボン抵抗炉を用いた窒化アルミニウム含有物の製造方法について説明する。
まず、小片に砕いたアルミニウム２１と粉末状の窒化物２０をルツボ１２に投入する。窒化物２０は、例えば六方晶の窒化ホウ素であるが、他の窒化物（例えば窒化マグネシウム（Ｍｇ３Ｎ２）又は窒化カルシウム（Ｃａ３Ｎ２））であってもよい。また、窒化ホウ素、窒化マグネシウム及び窒化カルシウムからなる群から選ばれた２種以上の混合物であってもよい。このとき、窒化物２０がアルミニウムの下に位置するようにする。窒化物２０とアルミニウム２１を交互に複数積層させてもよい。アルミニウムに対する窒化物２０の重量比は０．１以上１以下であるのが好ましい。【００２１】
次に、上記した排気口から反応チャンバー１０内部を排気し、その後ガス導入口１１から窒素ガスを導入する。これにより、反応チャンバー１０の内部は窒素雰囲気になる。反応チャンバー１０内部における窒素ガスの圧力は、加圧雰囲気が好ましく、例えば５気圧以上５０気圧以下である。【００２２】
次に、グラファイトヒータ１３でルツボ１２を加熱し、ルツボ１２の内部をアルミニウムの融点（６６０℃）以上、好ましくは９００℃以上１４００℃以下まで加熱する。これにより、ルツボ１２内のアルミニウム２１は溶融し、溶融したアルミニウム２１と固相の窒化物２０との間で固液二相反応が生じる。このとき、雰囲気中の窒素も反応する。これにより、アルミニウムの窒化反応が進行し、窒化アルミニウム含有物、及びスラグが形成される（以下、第１熱処理と記載）。第1熱処理におけるアルミニウムの窒化反応において、窒化物２０のうち窒素以外のもの（例えばホウ素、マグネシウム、又はカルシウム）は触媒として機能すると考えられる。この窒化反応が進行する速度は、処理温度及び雰囲気窒素の圧力によって制御することができる。【００２３】
なお、Ｘ線回折によれば、窒化物２０のうち窒素以外のもの（例えばホウ素、マグネシウム、又はカルシウム）は、窒化アルミニウム含有物の中にはほとんど存在しない。窒化物２０のうち窒素以外のもの（例えばホウ素、マグネシウム、又はカルシウム）は、上記したスラグに含まれると考えられる。【００２４】
また、ルツボ１２の内部で窒化物２０をアルミニウム２１の下に位置させた場合、溶融したアルミニウム２１が粉末状の窒化物２０間に浸透する。このため、窒化アルミニウムの生成反応が効率よく進行する。また、窒化アルミニウムはアルミニウムより比重が大きいため、生成した窒化アルミニウムが沈殿し、その上方でアルミニウムの窒化反応が進行する状態になる。【００２５】
本実施形態に係る窒化アルミニウム含有物の製造方法では、第１熱処理の処理条件、例えば処理温度、雰囲気窒素の圧力、反応時間、及びアルミニウムに対する窒化ホウ素の割合等によって、窒化アルミニウム含有物の状態を作り分けることができる。【００２６】
例えば所定の処理条件では、複数の窒化アルミニウム粒子がアルミニウムによって接合した窒化アルミニウム含有物が、凝集合体（バルク）状すなわち塊状で得られる。得られた窒化アルミニウム含有物は、複数の窒化アルミニウム粒子の相互間がアルミニウムによって満たされているか、又はネットワーク状すなわち網目状に成長した窒化アルミニウムの相互間がアルミニウムによって満たされているため、空隙率が１％以下である。このように、焼結法によって得られた窒化アルミニウム含有物と比較して空隙率が大幅に低下し、金属に近い状態でバルク状の窒化アルミニウム含有物が得られる。なお、ネットワーク状すなわち網目状に成長した窒化アルミニウムの相互間に位置するアルミニウム中には、ネットワークを形成していない窒化アルミニウム粒子が含まれる場合もある。【００２７】
そして、窒化アルミニウムの生成反応が促進される条件（例えば１３００℃で４０気圧）では、生成物である窒化アルミニウム含有物に含まれる窒化アルミニウムの割合を高くし、かつアルミニウムの割合を低くすることができる。【００２８】
アルミニウムの含有率が４０％以上７０以下の場合、得られた窒化アルミニウム含有物の加工性が高くなる。また、アルミニウムの含有率が２０％以下の場合、窒化アルミニウムの機械的特性（硬度等）が高くなる。また、アルミニウムの含有率が５％以下の場合、得られた窒化アルミニウム含有物の特性（熱伝導率及び抵抗を含む）が、純粋なＡｌＮの特性に近くなる。【００２９】
窒化アルミニウム含有物に含まれるアルミニウムが一定値以下になると、窒化アルミニウム含有物は凝集合体（バルク）状の物と粉末状の物の混合物になり、更にアルミニウムの割合が少なくなると、生成物は粉末状になる。粉末状の生成物は、後述の実施例に示すように高純度の窒化アルミニウムである。粉末状になるのは、未反応のＡｌがほとんど存在しなくなるためと考えられる。【００３０】
また、後述する実施例で示すように、雰囲気窒素の圧力によって窒化アルミニウム含有物に含まれる窒化アルミニウムの結晶構造を制御することができる。【００３１】
以上、本発明に係る窒化アルミニウム含有物の製造方法によれば、容易に塊状の窒化アルミニウム含有物を得ることができる。得られた窒化アルミニウム含有物は、アルミニウムの割合によって特性が様々に変化する。例えばアルミニウムの割合が高い場合、窒化アルミニウム含有物の加工性が良くなり、アルミニウムの割合が低い場合、窒化アルミニウム含有物の特性がＡｌＮの特性に近くなる。また、窒化アルミニウムの粒子の表面がアルミニウムによって被覆されているため、良好な耐湿性を得ることができる。【００３２】
また、従来方法と比較して製造条件は低温かつ低圧である。従って、製造コストも従来と比較して大幅に低くなる。また、製造条件を調整することにより、粉末状の窒化アルミニウムを製造することができるが、この場合においても、従来と比較して製造条件は低温かつ低圧であるため、製造コストが従来と比較して大幅に低くなる。【００３３】
（第２の実施形態）
第２の実施形態に係る窒化アルミニウム含有物の製造方法は、第１の実施形態に示した第１熱処理によって塊状の窒化アルミニウム含有物を製造し、得られた窒化アルミニウム含有物を冷却した後、更に窒化アルミニウム含有物を窒素ガス雰囲気下で再熱処理（以下、第２熱処理と記載）するものである。窒化アルミニウムの冷却は、例えば炉冷で行う。第２熱処理は、例えば第１熱処理で用いたカーボン抵抗炉を用いて行う。第２熱処理を行うことにより、窒化アルミニウム含有物に含まれるアルミニウムの窒化反応が進行してアルミニウムの含有率が低下し、かつ窒化アルミニウムの含有率が上昇する。【００３４】
本実施形態において、第２熱処理は、第１熱処理よりアルミニウムの窒化反応が進行しやすい条件で行われるのが好ましい。これは、アルミニウムの窒化反応は発熱反応であるため、第１熱処理をアルミニウムの窒化反応が進行しやすい条件にすると、第１熱処理において窒化アルミニウムの核生成が急激に進行し、窒化アルミニウムがネットワーク状になりにくいためである。例えば、第２熱処理における熱処理温度は、第１熱処理における熱処理温度以上であるのが好ましい。具体的には、第１熱処理における熱処理温度は９００℃以上１２００℃以下であり、第２熱処理における熱処理温度は１１００℃以上１２００℃以下であるのが好ましい。
また、第２熱処理における窒素ガス雰囲気の圧力は、加圧雰囲気であるのが好ましく、例えば５気圧以上５０気圧以下である。【００３５】
第２熱処理においても、処理条件（具体的には温度及び圧力）を変更することにより窒化アルミニウムの生成反応を促進して、生成物である窒化アルミニウム含有物に含まれる窒化アルミニウムの割合を高くし、かつアルミニウムの割合を低くすることができる。なお、アルミニウムの窒化反応が過度に進行すると、窒化アルミニウム含有物は凝集合体（バルク）状の物と粉末状の物の混合物、更には粉末状になる。粉末状の生成物は高純度の窒化アルミニウムである。【００３６】
また、第２熱処理すなわち窒化アルミニウム含有物の冷却及び加熱サイクルを複数回行っても良い。これにより、低温（例えば１１００℃）かつ低圧の条件（例えば１５気圧）においてもアルミニウムの含有率が更に低下し、かつ窒化アルミニウムの含有率が更に上昇する。また、単純に熱処理時間を長くする場合と比較して、窒化アルミニウム含有率を高くすることができる。【００３７】
本実施形態においても、容易に塊状の窒化アルミニウム含有物を得ることができる。得られた窒化アルミニウム含有物は、アルミニウムの割合によって特性が様々に変化する。例えばアルミニウムの割合が高い場合、窒化アルミニウム含有物の加工性が良くなり、アルミニウムの割合が低い場合、窒化アルミニウム含有物の特性がＡｌＮの特性に近くなる。また、窒化アルミニウムの粒子の表面がアルミニウムによって被覆されているため、良好な耐湿性を得ることができる。【００３８】
また、従来方法と比較して製造条件は低温かつ低圧である。従って、製造コストも従来と比較して大幅に小さくなる。また、製造条件を調整することにより、粉末状の窒化アルミニウムを製造することができる。この場合においても、従来と比較して製造条件は低温かつ低圧であり、製造コストが従来と比較して大幅に小さくなる。【００３９】
また、第１熱処理後の塊状の窒化アルミニウム含有物の形状を所望の形状（例えば放熱基板、ピストン、又はシリンダなど）に加工した後、第２熱処理を行っても良い。特に、第１熱処理後の窒化アルミニウム含有物におけるＡｌ含有率を例えば４０〜７０％となるようにすると、窒化アルミニウム含有物の加工性が高くなる。この場合においても、第２熱処理によって形状加工後の窒化アルミニウム含有物の窒化アルミニウム含有率を高くする（例えば９８％以上）ことができる。【００４０】
（第３の実施形態）
第３の実施形態に係る窒化アルミニウム含有物の製造方法は、雰囲気が窒素雰囲気ではなくアルゴン等の不活性ガス雰囲気である点を除いて、第１の実施形態に示した第１熱処理と略同様である。本実施形態では、窒化物２０のみが窒化アルミニウムの生成反応における窒素供給源となる。【００４１】
まず、小片に砕いたアルミニウムと粉末状の窒化物２０をルツボ１２に投入する。このとき、窒化物２０がアルミニウムの下に位置するようにする。アルミニウムに対する窒化物２０の重量比は０．８以上２以下であるのが好ましい。【００４２】
次に、上記した排気口から反応チャンバー１０内部を排気し、その後ガス導入口１１から不活性ガスを導入する。次に、グラファイトヒータ１３でルツボ１２を加熱し、ルツボ１２の内部をアルミニウムの融点（６６０℃）以上の温度まで加熱する。これにより、ルツボ１２内のアルミニウムは溶融し、溶融したアルミニウムと固相の窒化物２０との間で固液二相反応が生じる。これにより、アルミニウムの窒化反応が進行し、窒化アルミニウム含有物、及びスラグが形成される。【００４３】
本実施形態においても第１の実施形態と同様の効果を得ることができる。【００４４】
このように、上記した各実施形態に係る窒化アルミニウム含有物の製造方法によれば、第１熱処理により、窒化アルミニウム含有物を凝集固体（バルク）状すなわち塊状で得ることができる。この窒化アルミニウム含有物は、複数の窒化アルミニウムの粒子をアルミニウムが接合したものである。また、さらに第２熱処理を行うことにより、残留しているアルミニウムを窒化させ、窒化アルミニウムの含有率を高めることができる。【００４５】
また、本実施形態によれば、窒化アルミニウム含有物の製造条件は、従来方法と比較して低圧かつ低温である。従って、製造コストを大幅に下げることができる。【００４６】
また、従来方法では、塊状の窒化アルミニウムを得るためには、粉末状で製造された窒化アルミニウムを焼結する必要があった。また、焼結によって得られた窒化アルミニウムは空隙率が高く、割れやすいため、加工性が悪いという欠点があった。しかし、本実施形態によれば、塊状の窒化アルミニウム含有物を直接製造することができる。このため、生成した窒化アルミニウム含有物の空隙率は低く、かつ加工性も優れている。【００４７】
尚、本発明は上述した実施形態に限定されるものではなく、本発明の主旨を逸脱しない範囲内で種々変更して実施することが可能である。例えば製造装置は上記したカーボン抵抗炉に限定されない。また、第１熱処理条件及び第２熱処理条件は、目的とする窒化アルミニウムの含有率及びＡｌの含有率によって様々に変更することができる。
【実施例１】
【００４８】
（実施例１）
原料として小片に砕いた塊状のアルミニウム（純度９９．９９％以上）と粉末状の六方晶系の窒化ホウ素（純度９９．９％以上）を重量比で１：１になるように秤量し、図１に示すカーボン抵抗炉のアルミナ製のルツボ（内径４０ｍｍφ）に投入し、以下に示す条件で加熱して反応させた。この際、炉の昇温速度は１０℃／分とした。
・窒素雰囲気、圧力：２０気圧±１０％
・加熱温度並びに時間：１２５０℃±１０％、１時間以上６時間以内
上記の反応により、塊状すなわち凝集固体（バルク）状の生成物（直径４０ｍｍφ、厚み２０ｍｍ）が得られた。【００４９】
この凝集固体状の生成物について、リガク社製Ｒｉｎｔ２５００回転体陰極型Ｘ線回折装置を使用し、結晶構造の同定を行った。Ｘ線回折にはＣｕのｋα線を使用し、陰極の条件を５０ｋＶ、３００ｍＡとした。【００５０】
図２は、Ｘ線回折の結果を示すチャートである。本チャートに示すように、六方晶系を基調とする窒化アルミニウム特有の回折ピークが観察され、それ以外の回折ピークはほとんど認められなかった。この結果、得られた凝集固体（バルク）状の生成物は窒化アルミニウムの含有率が高いことが分かった。【００５１】
また、電子線を照射して特性Ｘ線を測定する走査型電子顕微鏡によるエネルギー分散型Ｘ線分析装置を用いて、得られた生成物に含まれる元素分析を行った、
図３は、元素分析結果を示すチャートである。本チャートに示すように、Ｎに対してＡｌがわずかに多いことが分かった。【００５２】
これらの実験結果により、本実施形態の製造方法によって、従来では粉末でしか得ることができなかった窒化アルミニウムを、高純度の凝集固体（バルク）状に生成できることが分かった。また、この窒化アルミニウム含有物が、窒化アルミニウムとアルミニウムの複合体であることも分かった。【００５３】
（実施例２）
窒化アルミニウムが生成するための反応温度を調べるために、島津製作所製ＤＴＡ−５０型示差熱分析装置を用いた。熱分析時の加熱速度を１０℃／分として、雰囲気はＡｒとＮ２のそれぞれについて行った。
図４は、アルミニウム片とＢＮ粉末を６：１の割合で秤量してＡｒ雰囲気中で示差熱分析を行ったときの示差熱分析チャートである。
図４から、６００℃付近に吸熱ピークが存在し、１２００℃付近に急激な発熱ピークが認められた。チャートで確認された最初のピークは反応開始温度が６６０℃であり、アルミニウムの融点と一致する。一方、１２００℃付近に認められる発熱ピークは溶融ＡｌとＢＮ粉末の固液反応によるものと考えられ、下記の反応式（１）に示す反応の開始温度が１２００℃であると考えられる。【００５４】
（化１）
１３Ａｌ＋１２ＢＮ  →  １２ＡｌＮ＋ＡｌＢ１２        …（１）【００５５】
（実施例３）
実施例１において、雰囲気の窒素（Ｎ２）ガスの圧力を１０気圧、２０気圧、３０気圧と変えたときに得られた窒化アルミニウムの収率や結晶構造を調べた。
同様にして、雰囲気ガスをアルゴン（Ａｒ）に変え、圧力を１０気圧、２０気圧、３０気圧と変えたときに得られた窒化アルミニウムの収率や結晶構造を調べた。【００５６】
Ａｒガス雰囲気中で反応させた場合の生成物は、ガス圧に関係なく立方晶系と六方晶系の２種類の結晶構造を有するＡｌＮが共存することを明らかにした。
一方、Ｎ２ガス雰囲気中では、１０気圧以下と以上でＡｌＮの結晶構造が立方晶系と六方晶系に変化して生成することが明らかになった。
一方で、従来より反応生成物であると考えられているＡｌＢ１２の回折ピークは観察されなかった。【００５７】
また、立方晶と六方晶の結晶構造を有するＡｌＮをマイクロビッカース試験機で硬度測定を行った結果、立方晶系ＡｌＮはＨｖ＝１９程度であるのに対し、六方晶系ＡｌＮはＨｖ＝９００前後の硬度を示すことが分かった。【００５８】
（実施例４）
実施例１において、窒素雰囲気の圧力を１０気圧、１５気圧、２０気圧、２５気圧と変え、また、熱処理温度を９００℃、１０００℃、１１００℃、１２００℃と変えて得られた窒化アルミニウム含有組成物の状態を調べた。【００５９】
結果を図５に示す。図５中、上記の各気圧及び温度に対応する状態として、状態１は粉末状組成物が得られたことを示し、状態２は凝集固体（バルク）状組成物と粉末状組成物の混合物が得られたことを示し、状態３は凝集固体（バルク）状の組成物が得られたことを示す。【００６０】
上記のＸ線回折によれば上記の粉末状の組成物は窒化アルミニウムであり、凝集固体（バルク）状の組成物は窒化アルミニウムとアルミニウムの複合体であり、図５から、従来報告されているＡｌＮ生成条件より低温低圧でＡｌＮが生成可能であることを示している。これは、温度が上昇するに従ってＢＮが分解しＢがＡｌとＮ２を結びつける触媒的働きをしているためと考えられる。【００６１】
（実施例５）
実施例１において、窒素雰囲気の圧力を１０気圧、２０気圧、３０気圧、４０気圧と変え、また、熱処理温度を１１００℃、１２００℃、１３００℃と変えて得られた窒化アルミニウム含有物それぞれに対し、ＡｌＮ含有率（各サンプルで２箇所測定）、Ｘ線回折によるＡｌピークの有無、及びビッカース硬さを調べた。【００６２】
結果を図６に示す。図６において黒丸はＡｌピークが観察されなかったことを示している。また各点の上方に記載された数値はＡｌＮ含有率（％）であり、各点の下方に記載された数値はビッカース硬さ（Ｈｖ）を示している。本図から、熱処理温度が１２００℃前後でアルミニウムの窒化反応が最も進行し、かつＡｌＮ含有物が硬くなることができることがわかる。【００６３】
（実施例６）
原料として小片に砕いた塊状のアルミニウム（純度９９．９９％以上）と粉末状の窒化ホウ素（純度９９．９％以上）を重量比で６：１になるように秤量し、図１に示すカーボン抵抗炉のアルミナ製のルツボ（内径４０ｍｍφ）に投入し、第１熱処理を行った。第１熱処理の条件は、窒素雰囲気の圧力が１０気圧±１０％、炉の昇温速度が１０℃／分、加熱温度が１１００℃±１０％、加熱時間が１時間である。本処理により、凝集固体（バルク）状の窒化アルミニウム含有物（直径４０ｍｍφ、厚み２０ｍｍ）が得られた。【００６４】
図７は、第１熱処理によって得られた窒化アルミニウム含有物のＸ線回折チャートであり、デフラクトパターンを示している。ＪＣＰＤＳカードに基づいて、ＡｌＮの回折ピークに「ＡｌＮ」と付した。他のピークは、面心立方格子を基調とするＡｌの回折ピークである。上記した条件では、ＡｌＮとＡｌが共存していることが分かる。なお、ＡｌＮとＡｌの重量比率は、回折ピークの強度比からＡｌが６０％以上７０％以下であると考えられる。【００６５】
そして、第１熱処理によって得られた窒化アルミニウム含有物に対して、第２熱処理（再熱処理）を、複数の圧力条件下で行った。第２熱処理の条件は、加熱温度及び時間が１３００℃及び一時間であるが、窒素雰囲気の圧力が、１０気圧、３０気圧、３５気圧、及び４０気圧の４パターンである。【００６６】
図８は、１０気圧の窒素雰囲気下で第２熱処理された凝集固体（バルク）状の窒化アルミニウム含有物のＸ線回折チャートを示している。第２熱処理前と比較して、ＡｌＮの回折強度が大幅に上昇し、かつＡｌの回折強度が低下していることが分かる。これは、再熱処理によって未反応のＡｌが窒化してＡｌＮになったためと考えられる。また、試料表面には微細なアルミニウムが存在していることが認められた。これは、再熱処理によって、窒化しなかったＡｌが表面に噴出したものと考えられる。【００６７】
図９は、３０気圧の窒素雰囲気下で第２熱処理された凝集固体（バルク）状の窒化アルミニウム含有物のＸ線回折チャートを示している。図７と比較して、ＡｌＮの回折強度がさらに上昇し、かつＡｌの回折強度がさらに低下していることが分かる。【００６８】
図１０は、３５気圧の窒素雰囲気下で第２熱処理された凝集固体（バルク）状の窒化アルミニウム含有物のＸ線回折チャートを示している。図８と比較して、ＡｌＮの回折強度がさらに上昇した。また、Ａｌの回折ピークはほとんど見られない。この状態において、窒化アルミニウム含有物におけるＡｌ含有率は２％以下である。【００６９】
また、凝集固体（バルク）状の窒化アルミニウム含有物を４０気圧の窒素雰囲気下で第２熱処理すると、粉末状の窒化アルミニウムが得られる。これは、窒化アルミニウムの粒子を接合していたＡｌのほとんどがＡｌＮに変化したためと考えられる。【００７０】
上記結果から、凝集固体（バルク）状の窒化アルミニウム含有物において、複数のＡｌＮ粒子を接合しているのはアルミニウムであることが分かる。また、第２熱処理の条件（例えば圧力、温度、時間）を調節することにより、窒化アルミニウム含有物のＡｌ含有率を調節して、使用目的に合った特性にすることができることがわかった。【００７１】
図１１は、第二熱処理における窒素雰囲気の気圧と、生成したＡｌＮ含有物に含まれるＡｌＮの体積％の関係を示すグラフである。ＡｌＮの体積％は、Ｘ線回折チャートに基づいて算出した。本グラフに示すように、第二熱処理における窒素雰囲気の気圧が上がるにつれて、ＡｌＮの体積％が上昇しており、窒素雰囲気の気圧が３５気圧の場合は約９８体積％となる。このことから、第二熱処理における窒素雰囲気の気圧を制御することにより、ＡｌＮ含有物に含まれるＡｌＮ含有率を制御できることが分かる。【００７２】
（実施例７）
原料として小片に砕いた塊状のアルミニウム（純度９９．９９％以上）と粉末状の窒化ホウ素（純度９９．９％以上）を重量比で１：１になるように秤量し、図１に示すカーボン抵抗炉のアルミナ製のルツボ（内径４０ｍｍφ）に投入し、第１熱処理を行った。第１熱処理の条件は、窒素雰囲気の圧力が２５気圧±１０％、炉の昇温速度が１０℃／分、加熱温度が１２５０℃±１０％、加熱時間が１時間である。本処理により、粉末状の窒化アルミニウム含有物が得られた。【００７３】
図１２は、上記処理により得られた粉末状の窒化アルミニウム含有物のＸ線回折チャートである。本チャートから、粉末状の窒化アルミニウム含有物は窒化アルミニウムの純度が１００％に近いと考えられる。
従来のＡｌＮ粉末製造方法では、窒素雰囲気の気圧が１００気圧、処理温度が１６００℃の高温高圧条件が必要だったが、本実施例によれば、１２５０℃、２５気圧の低温低圧条件でもＡｌＮの粉末が製造できることが確認された。これは、Ａｌとの濡れ性に優れたＢＮが触媒として機能することによると考えられる。【００７４】
（実施例８）
実施例６で得られた窒化アルミニウム含有物の熱膨張特性をそれぞれ調べた。また、アルミニウム単体、及びシリコン単体の熱膨張特性をそれぞれ調べた。測定には島津製作所製熱分析装置ＴＭＡ−５０を用いた。昇温速度は１０℃／分であり、常温から５００℃までの平均熱膨張量を測定した。【００７５】
図１３は、熱膨張量の測定結果を示すグラフである。縦軸は熱膨張量（μｍ）であり、横軸は温度（℃）である。記号ａは、第２熱処理（再熱処理）における窒素雰囲気圧が１０気圧の試料の測定結果であり、記号ｂは、第２熱処理（再熱処理）における窒素雰囲気圧が３０気圧の試料の測定結果であり、記号ｃは、第２熱処理（再熱処理）における窒素雰囲気圧が３５気圧の試料の測定結果である。記号ｄはアルミニウム単体の測定結果であり、記号ｅはシリコン単体の測定結果である。【００７６】
本図から、第２熱処理（再熱処理）を行うことによって、残留しているＡｌをＡｌＮに変化させ、かつ残留しているＡｌを試料の表面に搾り出すことにより、熱膨張率を低くできることが分かった。そして、第２熱処理の条件を調整することにより、窒化アルミニウム含有物の熱膨張率をＡｌＮ単体の熱膨張率に近づけることができる。具体的には、第２熱処理における窒素雰囲気の圧力が高いほど、窒化アルミニウム含有物の熱膨張率はＡｌＮ単体の値に近くなる。なお、１３００℃、３５気圧、１時間という第２熱処理の条件は、凝集固体（バルク）状から粉末状に変わる臨界点に近い状態にあると考えられる、【００７７】
（実施例９）
図１４は、窒化アルミニウム含有物の熱膨張率と、第２熱処理における窒素雰囲気圧の関係を示すグラフである。試料は、実施例７と同様のものを用いた。なお、図中ｘはシリコン単体の熱膨張率を示しており、図中ｙは従来の焼結法による窒化アルミニウムの熱膨張率を示している。【００７８】
本図によれば、第２熱処理における窒素雰囲気の圧力が２０気圧を超えると熱膨張率が急激に小さくなる。これは、Ａｌの窒化反応、及びＡｌの搾り出し効果が２０気圧以上で顕著になるためと考えられる。従って、高温で安定な凝集個体（バルク）状の窒化アルミニウム含有物を得るためには、第２熱処理における窒素雰囲気の圧力を、２５気圧以上３５気圧以下にするのが好ましいと考えられる。【００７９】
（実施例１０）
図１５は、窒化アルミニウム含有物の導電率と、第２熱処理における窒素雰囲気圧の関係を示すグラフである。試料は実施例７と同様のものを用いた。導電率の測定は４端子法によって行い、電気抵抗という形で測定した。【００８０】
本図によれば、第２熱処理における窒素雰囲気の圧力が２０気圧以下では、窒化アルミニウム含有物は通常の金属材料と同程度の導電率を示すが、２０気圧を超えた圧力で第２熱処理を行うと、窒化アルミニウム含有物の導電率が急激に小さくなる。特に３５気圧以上では、導電率は略０になり、絶縁物といえる状態になった。【００８１】
（実施例１１）
実施例６で得られた窒化アルミニウム含有物のマイクロビッカース硬さを測定した。
図１６は、第二熱処理における窒素雰囲気の気圧と、生成したＡｌＮ含有物のマイクロビッカース硬さの関係を示すグラフである。全ての試料において、処理温度は１３００℃であり、処理時間は一時間である。窒素雰囲気の気圧が上がるにつれて、ＡｌＮ含有物のマイクロビッカース硬さが上昇している。このような傾向が得られるのは、図１０に示したように、窒素雰囲気の気圧が上がるにつれて、ＡｌＮ含有物に含まれるＡｌＮの体積％は上昇する為と考えられる。【００８２】
詳細には、窒素雰囲気が２０気圧の場合はジュラルミン（商標）よりやや高い硬さを有している。また、窒素雰囲気が３０気圧の場合は工具用の特殊鋼（例えばモリブデン鋼）より高い硬さを示している。このように、本実施例に係る窒化アルミニウム含有物は、高い硬さを有しており、耐磨耗性が高く、機械的特性も優れていることが分かる。【００８３】
（実施例１２）
実施例６で得られた窒化アルミニウム含有物の熱伝導率を測定した。
図１７は、第２熱処理における窒素雰囲気の気圧と、生成したＡｌＮ含有物の熱伝導率の関係を示すグラフである。全ての試料において、処理温度は１３００℃であり、処理時間は一時間である。本図に示すように、窒素雰囲気が３０気圧の場合は、焼結法により形成されたＡｌＮ焼結体より高い熱伝導率を有している。このように、本実施例に係るＡｌＮ含有物は、熱伝導特性も優れていることが分かる。【００８４】
（実施例１３）
原料として小片に砕いた塊状のアルミニウム（純度９９．９９％以上）と粉末状の窒化ホウ素（純度９９．９％以上）を重量比で６：１になるように秤量し、図１に示すカーボン抵抗炉のアルミナ製のルツボ（内径４０ｍｍφ）に投入し、第１熱処理を行った。第１熱処理の条件は、窒素雰囲気の圧力が１０気圧±１０％、炉の昇温速度が１０℃／分、加熱温度が１１００℃±１０％、加熱時間が１時間である。本処理により、凝集固体（バルク）状の窒化アルミニウム含有物（直径４０ｍｍφ、厚み２０ｍｍ）が得られた。【００８５】
その後、第２熱処理を複数回行い、窒化アルミニウム含有物の窒化アルミニウム含有率（Ｘ線回折により測定）と第２熱処理の回数の関係を、第２熱処理の温度が１１５０℃の場合と１２００℃の場合それぞれにおいて調べた。全ての第２熱処理において、窒素雰囲気圧は１５気圧である。【００８６】
結果を図１８に示す。本図から、第２熱処理の回数が増加するにつれて窒化アルミニウム含有率が高くなることが分かる。また、窒化アルミニウム含有率は、長時間の第２熱処理を一回行う場合よりも、短時間の第２熱処理を複数回行う場合のほうが増加する。【００８７】
また、第２熱処理の温度が１２００℃の場合は、第２熱処理の温度が１１５０℃の場合と比較して、相対的に少ない処理回数で窒化アルミニウム含有率が増加する。この場合、アルミニウムの窒化反応が急激に進む。【００８８】
（実施例１４）
実施例１３で得られた窒化アルミニウム含有物（第２熱処理における処理温度は１１５０℃、処理回数は３回）を水酸化ナトリウム水溶液に浸漬し、窒化アルミニウム含有物に含まれるアルミニウムを溶かした。この試料のＳＥＭ写真を図１９に示す。本写真から、窒化アルミニウムがネットワーク状に形成されていることが分かる。なお窒化アルミニウムのうちネットワークを形成せずに孤立しているものは、アルミニウムが溶け出すことによりネットワークから切り離され、水酸化ナトリウム水溶液中に流れ出ている。【００８９】
なお、上記した実施例においては窒化物として窒化ホウ素を用いたが、窒化マグネシウム及び窒化カルシウムも窒化ホウ素に近い生成自由エネルギーを有しているため、同様の結果を得られると考える。
【産業上の利用可能性】
【００９０】
本発明に係る窒化アルミニウム含有物は、硬く、かつ熱伝導率が高いため、半導体材料、発光ダイオード及び半導体レーザ等の半導体発光素子をマウントする基台、並びに内燃機関の材料として利用することができる。
【図１】
0005181329.tif 000002
【図２】
0005181329.tif 000003
【図３】
0005181329.tif 000004
【図４】
0005181329.tif 000005
【図５】
0005181329.tif 000006
【図６】
0005181329.tif 000007
【図７】
0005181329.tif 000008
【図８】
0005181329.tif 000009
【図９】
0005181329.tif 000010
【図１０】
0005181329.tif 000011
【図１１】
0005181329.tif 000012
【図１２】
0005181329.tif 000013
【図１３】
0005181329.tif 000014
【図１４】
0005181329.tif 000015
【図１５】
0005181329.tif 000016
【図１６】
0005181329.tif 000017
【図１７】
0005181329.tif 000018
【図１８】
0005181329.tif 000019
【図１９】
0005181329.tif 000020